(57)【特許請求の範囲】
【請求項１】
マトリクス状に配置され、長軸および短軸を有する開口部を規定するバンク、ならびに前記開口部内に配置されたアノード電極を含む基板を準備するステップと、
１の前記開口部内に前記長軸に沿って、ポリエチレンジオキシチオフェンを含む水溶液の液滴を複数滴下して前記水溶液を前記アノード電極に塗布し、正孔注入層を形成するステップと、
を有する有機ＥＬディスプレイパネルの製造方法であって、
前記開口部は、前記アノード電極の塗布方向下流の端と前記バンクとの間に空隙を有し、前記アノード電極の塗布方向上流の端と前記バンクとの間に空隙を有さず、かつ
前記水溶液は前記空隙にも塗布される、有機ＥＬディスプレイパネルの製造方法。
【請求項２】
基板上にマトリクス状に配置され、長軸および短軸を有する開口部、
前記開口部を規定するバンク、
前記開口部内に配置された、アノード電極、
前記開口部ごとに独立して配置され、前記アノード電極上に配置された正孔注入層、
前記正孔注入層上に配置された有機ＥＬ層、および
前記有機ＥＬ層上に設けられたカソード電極を有する有機ＥＬディスプレイパネルであって、
前記開口部は、前記アノード電極の前記長軸の一方の端と、前記バンクとの間に空隙を有し、前記アノード電極の塗布方向上流の端と前記バンクとの間に空隙を有さない、有機ＥＬディスプレイパネル。
【請求項３】
前記バンクから前記開口部内にはみ出した絶縁性の無機膜をさらに有し、
前記開口部は前記アノード電極の前記長軸方向の一方の端と、前記絶縁性の無機膜との間に空隙を有する、請求項２に記載の有機ＥＬディスプレイパネル。
【発明の詳細な説明】
【技術分野】
【０００１】
本発明は、有機ＥＬディスプレイパネルおよびその製造方法に関する。
【背景技術】
【０００２】
有機ＥＬディスプレイパネルとは、有機化合物の電界発光を利用した発光素子を有するディスプレイパネルである。つまり、有機ＥＬディスプレイパネルは、アノード電極およびカソード電極、ならびに両電極の間に配置された電界発光する有機ＥＬ層を含む有機ＥＬ素子を有する。電界発光する有機ＥＬ層の材料は、低分子有機化合物の組み合わせ（ホスト材料とドーパント材料）と、高分子有機化合物とに大別されうる。電界発光する高分子有機化合物の例には、ＰＰＶと称されるポリフェニレンビニレンやその誘導体などが含まれる。
【０００３】
高分子有機化合物を材料とした有機ＥＬ層は、比較的低電圧で駆動でき、消費電力が少なく、ディスプレイパネルの大画面化に対応しやすいことから、現在積極的に研究がなされている。また、高分子有機化合物を材料とした有機ＥＬ層はインクジェット法などの塗布法による作製が可能である。したがって、真空プロセスを使用する低分子有機ＥＬディスプレイよりも、高分子有機ＥＬディスプレイの生産性は顕著に高い。
【０００４】
また、高分子有機ＥＬディスプレイは通常、アノード電極からの正孔を有機ＥＬ層に効率よく輸送するために、アノード電極と有機ＥＬ層との間に配置された正孔注入層を有する。正孔注入層の材料としては、塗布法による作製が可能な、ポリスチレンスルホン酸（ＰＳＳ）をドープしたポリ（３，４−エチレンジオキシチオフェン）（ＰＥＤＯＴ−ＰＳＳと称される）や、その誘導体（共重合体など）などの水溶性高分子が用いられる。正孔注入層は、各副画素における開口部内のアノード電極上に、このような材料を含む水溶液を滴下し塗布することで形成されていた。
【０００５】
特許文献１には、従来の有機ＥＬディスプレイパネルの平面図が示される。図１Ａは特許文献１に記載された有機ＥＬディスプレイパネルの平面図を示す。図１Ｂは図１Ａの線ＩＩＩにおける断面図を示す。図１に示されるように、有機ＥＬディスプレイパネルは、ガラス基板１、第１の電極層２、第１のバンク３、第２のバンク４、正孔注入層５および有機ＥＬ層６を有する（特許文献１参照）。
【０００６】
第１のバンク３は溝２０を規定する。溝２０には１列に配列された複数の開口部１０が配置される。溝２０は有機ＥＬ層６の領域を規定する。第２のバンク４は開口部１０を規定する。開口部１０は正孔注入層５の領域を規定する。このように従来の有機ＥＬディスプレイパネルでは正孔注入層は開口部（副画素）ごとに独立して配置されていてもよい。
【０００７】
上述のように正孔注入層はＰＥＤＯＴ−ＰＳＳを水に溶解した水溶液を副画素ごとに滴下し塗布することで形成される。しかし、水溶液は表面張力が強いことから、滴下された正孔注入層の材料液が所望の領域に広がらないという問題があった。したがって、図１に示されたように正孔注入層を開口部ごとに配置する場合、正孔注入層の材料液が塗布されず、アノード電極が露出してしまうことがあった。露出したアノード電極にはカソード電極が接触してしまうことから、ショートし、副画素が発光しなくなり、有機ＥＬディスプレイパネルの品質が著しく低下する。
【０００８】
一方、滴下された機能層の材料液を所望の領域に広げるための技術として特許文献２に記載された技術がある。
図２は特許文献２に示された有機ＥＬ表示装置の副画素における開口部を示す。図２に示されるように開口部１０は、その四方に液入口３０を有する液溜り部４０を有する。このような形状を有する画素に有機ＥＬ層６の材料液を滴下した場合、毛細管現象により、材料液が液溜り部４０に流れ込む。その結果、開口部１０全体に有機ＥＬ層６が配置されることになる（特許文献２参照）。
【特許文献１】米国特許第７０９１６６０号明細書
【特許文献２】特開２００７−１２８６９０号公報
【発明の開示】
【発明が解決しようとする課題】
【０００９】
しかしながら、特許文献２に記載された技術は、表面張力の弱い発光層の材料液（有機溶媒と発光材料を含む溶液）を所望の領域に広げることを目的とした技術である。そのため、図２に示されたように開口部の四方に液溜り部を設けたとしても、表面張力の高い正孔注入層の材料液（水溶液）は開口部全体には広がらず、正孔注入層の材料液がアノード電極全体に塗布されず、アノード電極が露出することがあった。
【００１０】
一方、１の開口部に必要な正孔注入層の材料液を、一度に滴下するのではなく、開口部内の異なる箇所に複数回に分けて滴下する方法が考えられる。
図３には、開口部１０５内にアノード電極１０３の長軸に沿って、正孔注入層の液滴を複数滴下することで、アノード電極上に正孔注入層の材料液を塗布する方法が示されている。図３に示した方法では、正孔注入層１０９の材料液は、図３Ａの矢印Ｘ方向に塗布される。このように、正孔注入層の材料液を開口部内の異なる箇所に複数回に分けて滴下することで、アノード電極が露出することを防止できると考えられる。
【００１１】
しかし、図３で示した方法であっても、開口部内に最初に滴下した正孔注入層の材料液の液滴によって、その後に開口部内に滴下した正孔注入層の材料液の液滴が引っ張られ（図３Ｂ参照）、正孔注入層１０９の材料液がアノード電極全体に塗布されず、アノード電極の露出領域１０３’が発生する場合があることが分かった（図３Ｃ参照）。
【００１２】
本発明はＰＥＤＯＴ−ＰＳＳを含む正孔注入層を副画素における開口部ごとに配置する場合であっても、正孔注入層の材料液がアノード電極全体に塗布され、アノード電極の露出領域が発生しない有機ＥＬディスプレイパネルを提供することを目的とする。
【課題を解決するための手段】
【００１３】
本発明の第１は、以下に示す有機ディスプレイパネルの製造方法に関する。
［１］  マトリクス状に配置され、長軸および短軸を有する開口部を規定するバンク、ならびに前記開口部内に配置されたアノード電極を含む基板を準備するステップと、
１の前記開口部内に前記長軸に沿って、ポリエチレンジオキシチオフェンを含む水溶液の液滴を複数滴下して前記水溶液を前記アノード電極に塗布し、正孔注入層を形成するステップと、を有する有機ＥＬディスプレイパネルの製造方法であって、前記開口部は、前記アノード電極の塗布方向下流の端と前記バンクとの間に空隙を有し、前記水溶液は前記空隙にも塗布される、有機ＥＬディスプレイパネルの製造方法。
［２］  マトリクス状に配置され、長軸および短軸を有する開口部を規定するバンク、ならびに前記開口部内に配置されたアノード電極を含む基板を準備するステップと、
１の前記開口部内に前記長軸に沿って、ポリエチレンジオキシチオフェンを含む水溶液の液滴を複数滴下して前記水溶液を前記アノード電極に塗布し、正孔注入層を形成するステップと、を有する有機ＥＬディスプレイパネルの製造方法であって、前記開口部の前記長軸方向の両端部は丸く、前記開口部の塗布方向下流の端部は、前記開口部の塗布方向上流の端部よりも絞り込まれている、有機ＥＬディスプレイパネルの製造方法。
【００１４】
また、本発明の第２は、以下に示す有機ディスプレイパネルに関する。
［３］  基板上にマトリクス状に配置され、長軸および短軸を有する開口部、前記開口部を規定するバンク、前記開口部内に配置された、アノード電極、前記開口部ごとに独立して配置され、前記アノード電極上に配置された正孔注入層、前記正孔注入層上に配置された有機ＥＬ層、および前記有機ＥＬ層上に設けられたカソード電極を有する有機ＥＬディスプレイパネルであって、前記開口部は前記アノード電極の前記長軸の一方の端と、前記バンクとの間に空隙を有する、有機ＥＬディスプレイパネル。
［４］  基板上にマトリクス状に配置され、長軸および短軸を有する開口部、前記開口部を規定するバンク、前記開口部内に配置された、アノード電極、前記開口部ごとに独立して配置され、前記アノード電極上に配置された正孔注入層、前記正孔注入層上に配置された有機ＥＬ層、および前記有機ＥＬ層上に設けられたカソード電極を有する有機ＥＬディスプレイパネルであって、前記開口部の前記長軸方向の両端部は丸く、
前記開口部の前記長軸方向の一方の端部は、前記開口部の前記長軸方向の他方の端部よりも絞り込まれている、有機ＥＬディスプレイパネル。
【発明の効果】
【００１５】
本発明によって、ＰＥＤＯＴ−ＰＳＳを含む正孔注入層を副画素の開口部ごとに配置する場合であっても、開口部内のアノード電極の全体を正孔注入層で覆うことができる。したがって、本発明によって、各有機ＥＬ素子がショートすることが防止されることから、品質の高い有機ＥＬディスプレイパネルを提供することができる。
【発明を実施するための最良の形態】
【００１６】
１．有機ＥＬディスプレイパネルの製造方法について
本発明の有機ＥＬディスプレイパネルの製造方法は、１）マトリクス状に配置された開口部を規定するバンクならびに開口部内に配置された短軸および長軸を有するアノード電極を含む基板を準備するステップ（図４参照）、および２）１の開口部内にアノード電極の長軸に沿って、正孔注入層の材料液の液滴を複数滴下して水溶液をアノード電極に塗布し、正孔注入層を形成するステップ、を有する。
【００１７】
有機ＥＬディスプレイパネルにおける各画素はＲＧＢの３つの「副画素」からなる。すなわちＲＧＢの３つの副画素が１つの画素を構成する。本発明の有機ＥＬディスプレイパネルでは、各副画素の長軸は２７０〜４８０μｍであり、短軸は９０〜１６０μｍである。
【００１８】
また、「開口部」とは各副画素内においてバンクによって規定された正孔注入層の材料液が塗布される領域を意味する。以下、バンクによって規定された「開口部」を「バンク開口部」という。
【００１９】
図４に示されるように本発明の有機ＥＬディスプレイパネルの製造方法では、正孔注入層の材料液を吐出する複数のノズル２０１を有するノズルヘッド２０３を用意する。そしてバンク開口部１０５がマトリクス状に配置された基板１０１を矢印Ｙ方向に移動することで各バンク開口部内１０５のアノード電極１０３上に正孔注入層の材料液を塗布する。
【００２０】
バンク開口部に滴下される正孔注入層の材料液の量は、１つのバンク開口部（９６００μｍ２）あたり２４０ｐｌ〜３６０ｐｌであることが好ましい。
【００２１】
また、滴下される正孔流入層の材料液の液滴の一滴の容量は２〜２０ｐｌであることが好ましい。
【００２２】
正孔注入層の材料液の液滴をアノード電極の長軸に沿って滴下するインターバルは５〜１２μｍであることが好ましい。
【００２３】
本発明の有機ＥＬディスプレイの製造方法は、好ましい第１の例および好ましい第２の例を含む。以下、図面を用いて（Ａ）第１の例と（Ｂ）第２の例とに分けて本発明の有機ＥＬディスプレイの製造方法について説明する。
また、以下の本発明の製造方法の第１の例および第２の例の説明では本発明の有機ＥＬディスプレイパネルに含まれる１の有機ＥＬ素子（副画素）の製造方法について説明する。
【００２４】
（Ａ）第１の例
図５は本発明の有機ＥＬディスプレイパネルの製造方法の第１の例を示す。本発明の製造方法の第１の例は、１）基板を準備する第１ステップ（図５Ａ）、２）基板上にアノード電極を形成する第２ステップ（図５Ｂ）、３）基板上にバンクを形成し、アノード電極とバンクとの間に空隙を有するバンク開口部を形成する第３ステップ（図５Ｃ）、および、４）１のバンク開口部内にアノード電極の長軸に沿って、ポリエチレンジオキシチオフェンを含む水溶液の液滴を複数滴下して水溶液をアノード電極に塗布し、正孔注入層を形成する第４ステップ（図５Ｄ、図５Ｅ参照）を有する。
【００２５】
また、第１ステップと第２ステップとの間に絶縁性の無機膜を形成するステップを有していてもよい。
【００２６】
１）第１ステップ（図５Ａ）では、基板１０１を準備する。基板１０１は、有機ＥＬディスプレイパネルがボトムエミッション型か、トップエミッション型かによって、その材料が異なる。具体的には、ボトムエミッション型の場合、基板１０１は、透明であることが求められることから、基板１０１の材料の例はガラスや透明樹脂などを含む。また、トップエミッション型の場合、基板１０１が透明である必要はないことから、基板１０１の材料は絶縁性であれば任意である。
【００２７】
２）第２ステップ（図５Ｂ）では、基板１０１上にアノード電極１０３（厚さ１０〜１００ｎｍ）を配置する。アノード電極１０３は、例えば、スパッタリング法などにより、電極材料の膜を基板１０１上に形成し；電極材料の膜をレジストによりマスキングし；エッチングしてパターニングすることにより形成される。
ボトムエミッション型の場合、アノード電極１０３は、透明電極であることが求められることから、アノード電極１０３の材料の例は、ＩＴＯ（酸化インジウム・スズ）やＩＺＯ（酸化インジウム・亜鉛）、ＺｎＯ（酸化亜鉛）などを含む。
トップエミッション型の場合、アノード電極１０３に光反射性が求められることから、アノード電極１０３の材料の例は、銀を含む合金、より具体的には銀−パラジウム−銅合金（ＡＰＣとも称する）や銀−ルテニウム−金合金（ＡＲＡとも称する）、ＭｏＣｒ（モリブデンクロム）、ＮｉＣｒ（ニッケルクロム）などを含む。
【００２８】
また後述する正孔注入層の材料液がアノード電極表面によく馴染むよう、アノード電極を覆うＩＴＯ膜を形成してもよい。
【００２９】
３）第３ステップ（図５Ｃ）では、副画素１０４ごとのバンク開口部１０５を規定するバンク１０６を、例えばフォトリソグラフィ技術や凹版印刷、凸版印刷などによって形成する。バンクの高さは０．５〜１μｍであることが好ましい。バンクの材料は絶縁性であれば任意であるが、絶縁性樹脂（ポリイミドなど）であることが好ましい。さらに、第１のバンクの表面は濡れ性が低い（例えば撥水性である）ことが好ましい。そのため、バンクの材料はフッ素樹脂を含む絶縁性樹脂であることが好ましい。バンクの表面を、フッ素系ガスプラズマでフッ素化することにより、濡れ性を低下させてもよい。
【００３０】
バンク開口部の長軸の長さは２３０〜４１５μｍであり、バンク開口部の短軸の長さは７０〜１７５μｍであることが好ましい。
【００３１】
バンク開口部内のアノード電極は、長軸および短軸を有することが好ましい。アノード電極は、縦長形状であればよく、必ずしも「楕円」である必要はない。アノード電極の長軸の長さは２２０〜３９０μｍであり、アノード電極の短軸の長さは７０〜１２５μｍであることが好ましい。
【００３２】
図５Ｃに示されたように、本発明の製造方法の第１の例は、バンク１０６によって規定されたバンク開口部１０５をアノード電極１０３よりも後述する塗布方向下流に長くすることで、アノード電極１０３の塗布方向下流の端とバンク１０６との間に空隙１０７を形成することを特徴とする。ここで、「空隙」とはアノード電極とバンクとの間に形成されたアノード電極の下地層が露出した領域を意味する。アノード電極１０３の塗布方向下流の端とバンク１０６との間隔ｄは１０〜２５μｍであることが好ましい。空隙の面積は２７０〜６９０μｍ２であることが好ましい。
またアノード電極の塗布方向下流の端部の短軸方向の端とバンクとの間に空隙が形成されていてもよい（図７Ｂ）。
【００３３】
４）第４ステップ（図５Ｄ）ではバンク開口部１０５内にアノード電極１０３の長軸に沿って、図５Ｄの矢印Ｘ方向に正孔注入材料を含む水溶液（正孔注入層の材料液）の液滴を複数滴下して水溶液をアノード電極に塗布し、正孔注入層１０９を形成する。正孔注入層の材料液は例えば、インクジェット法によって塗布されればよい。正孔注入材料の例には、ポリエチレンスルホン酸をドープしたポリ（３，４−エチレンジオキシチオフェン）（ＰＥＤＯＴ−ＰＳＳと称される）や、その誘導体（共重合体など）が含まれる。図５Ｄに示されるように本発明では、正孔注入層はバンク開口部ごとに形成される。
【００３４】
図５Ｄで示されるように、本発明の製造方法の第１の例では、正孔注入層の材料液を空隙１０７まで塗布する。
【００３５】
このように、アノード電極の塗布方向下流の端とバンクとの間に空隙を設け、空隙まで正孔注入層の材料液を塗布することで、アノード電極が露出することが防止され（図５Ｅ参照）、有機ＥＬ素子（副画素）がショートすることを防ぐことができる。つまり、図５Ｅに示すように本発明の製造方法の第１の例では、空隙１０７の一部に正孔注入層の材料液を塗布することができず、空隙１０７が露出することがあるが、空隙１０７にはアノード電極１０３が配置されていないことから、空隙１０７が露出しても有機ＥＬ素子をショートさせる恐れはない。
【００３６】
本発明の有機ＥＬディスプレイパネルの製造方法は上記ステップに加え、中間層および有機ＥＬ層を形成するステップ、有機ＥＬ層上にカソード電極を形成するステップを有していてもよい。
【００３７】
中間層および有機ＥＬ層は、例えば正孔注入層上にインクジェット法などを用いて、中間層および有機ＥＬ層の材料液を塗布することで形成される。
【００３８】
中間層は正孔注入層に電子が輸送されるのをブロックする役割や、有機ＥＬ層に正孔を効率よく運ぶ役割などを有し、例えばポリアニリン系の材料からなる層である。中間層の材料液（中間層の材料をアニソールやシクロベンゼンなどの有機溶媒に溶解したインク）をバンク開口部に塗布することで形成される。中間層の厚さは、１０〜４０ｎｍであることが好ましい。
【００３９】
有機ＥＬ層の材料は高分子系有機ＥＬ材料であっても低分子系有機ＥＬ材料であってもよいが、高分子系有機ＥＬ材料を材料とする有機ＥＬ層は、容易にかつ他の材料に損傷を与えることなく形成されることができることから好ましい。
【００４０】
高分子有機ＥＬ材料の例には、ポリフェニレンビニレンおよびその誘導体、ポリアセチレン（Ｐｏｌｙ  ａｃｅｔｙｌｅｎｅ）およびその誘導体、ポリフェニレン（Ｐｏｌｙ  ｐｈｅｎｙｌｅｎｅ（ＰＰ））およびその誘導体、ポリパラフェニレンエチレン（Ｐｏｌｙ  ｐａｒａ  ｐｈｅｎｙｌｅｎｅ  ｅｔｈｙｌｅｎｅ）およびその誘導体、ポリ３−ヘキシルチオフェン（Ｐｏｌｙ  ３−ｈｅｘｙｌ  ｔｈｉｏｐｈｅｎｅ（Ｐ３ＨＴ））およびその誘導体、ポリフルオレン（Ｐｏｌｙ  ｆｌｕｏｒｅｎｅ  （ＰＦ））およびその誘導体などが含まれる。また、有機ＥＬ層の厚さは約５０〜１００ｎｍであることが好ましい。
【００４１】
カソード電極は例えば、蒸着法やスパッタリング法を利用して形成すればよい。カソード電極の材料は、ボトムエミッション型か、トップエミッション型かによってその材料が異なる。トップエミッション型の場合には、カソード電極が透明である必要があるのでＩＴＯ電極やＩＺＯ電極などを含む材料で形成することが好ましい。また、Ｂａ、Ａｌ、ＷＯｘで構成してもよい。
【００４２】
また、ボトムエミッション型の場合にはカソード電極が透明である必要はなく、任意の材料でカソード電極を形成すればよく、例えばＢａやＢａＯ、Ａｌなどを含む材料で形成することが好ましい。
【００４３】
カソード電極を形成した面に更にカバー材（封止材）を設けて本発明の有機ＥＬディスプレイパネルを封止してもよい。カバー材により水分や酸素の浸入が抑制される。
【００４４】
（Ｂ）第２の例
図６は本発明の有機ＥＬディスプレイパネルの製造方法の第２の例を示す。本発明の製造方法の第２の例は、１）基板を準備する第１ステップ（図６Ａ）、２）基板上にアノード電極を形成する第２ステップ（図６Ｂ）、３）基板上にバンクを形成し、塗布方向下流の端部が絞り込まれたバンク開口部を形成する第３ステップ（図６Ｃ）、および、４）１のバンク開口部内にアノード電極の長軸に沿って、ポリエチレンジオキシチオフェンを含む水溶液の液滴を複数滴下して水溶液をアノード電極に塗布し、正孔注入層を形成する第４ステップ（図６Ｄ、図６Ｅ参照）を有する。
【００４５】
また、ステップ１）とステップ２）との間に絶縁性の無機膜を形成するステップを有していてもよい。
【００４６】
本発明の製造方法の第２の例における基板は第１の例で説明した基板と同じであってよい。
【００４７】
２）第２ステップ（図６Ｂ）では、アノード電極１０３を形成する。
アノード電極の形成手段および材料は上述した本発明の製造方法の第１の例と同じであってよい。
【００４８】
３）第３ステップ（図６Ｃ）では、副画素１０４ごとのバンク開口部１０５を規定するバンク１０６を形成する。バンク１０６の形成手段および材料は上述した第１の例と同じであってよい。バンク開口部の長軸の長さは１９５〜３６５μｍであり、バンク開口部の短軸の長さは７０〜１２５μｍであることが好ましい。
【００４９】
バンク開口部内のアノード電極は、長軸および短軸を有することが好ましい。アノード電極の長軸の長さは、１９５〜３６５μｍであり、アノード電極の短軸は７０〜１２５μｍであることが好ましい。
【００５０】
本発明の製造方法の第２の例ではバンク開口部１０５内のアノード電極１０３の塗布方向下流の端部は絞り込まれていることを特徴とする。ここで「絞り込む」とは、アノード電極の塗布方向下流の端部を塗布方向上流の端部よりも長軸方向に縮めたり（図８Ａ参照）、アノード電極の塗布方向下流の端部を塗布方向上流の端部よりも短軸方向に狭くし、アノード電極の塗布方向下流の端部の曲率を大きくしたりすることを含む（図８Ｂ参照）。このように本発明の製造方法の第２の例では、バンク開口部内のアノード電極はアノード電極の長軸の中点を通る短軸に関して非対称になる。また、本発明の製造方法の第２の例ではバンク１０６が規定するバンク開口部１０５の塗布方向下流の端部も、絞り込まれる。
【００５１】
アノード電極の塗布方向下流の端部を塗布方向上流の端部よりも長軸方向に縮める場合（図８Ａ参照）アノード電極の塗布方向下流の端部は塗布方向上流の端部よりも１０〜２５μｍ縮めることが好ましい。
【００５２】
アノード電極の塗布方向下流の端部を塗布方向上流の端部よりも短軸方法に狭くする場合（図８Ｂ参照）、アノード電極の塗布方向下流の端部を塗布方向上流の端部よりも１０〜２５μｍ短軸方向に狭くすることが好ましい。
【００５３】
アノード電極１０３の塗布方向下流の端部を絞り込むには、アノード電極自体を塗布方向下流の端部が絞り込まれるようにパターニングしてもよいし、アノード電極自体は任意の形状にパターニングし、バンクによって、バンク開口部に露出するアノード電極の塗布方向下流の端部が絞り込まれるようにパターニングしてもよい。
【００５４】
４）第４ステップ（図６Ｄ）ではバンク開口部１０５内にアノード電極１０３の長軸に沿って、図６Ｄの矢印Ｘ方向に正孔注入層の材料液の液滴を複数滴下して水溶液をアノード電極に塗布し、正孔注入層１０９を形成する。正孔注入層の材料液は例えば、インクジェット法によって塗布されればよい。
【００５５】
従来の有機ＥＬディスプレイパネルでは、このような方法でアノード電極上に正孔注入層の材料液を塗布した場合、アノード電極の塗布方向下流で、正孔注入層の材料液がアノード電極全体に塗布されず、アノード電極が露出することがあった（図３Ｃ参照）。しかし、上述のようにアノード電極の塗布方向下流の端部は、アノード電極の塗布方向上流の端部よりも絞り込まれているため、アノード電極の塗布方向下流の端部において、滴下された正孔注入層の材料液の１滴あたりのアノード電極の領域が小さくなる。したがって、正孔注入層の材料液をアノード電極の長軸に沿って複数滴下した場合であっても、アノード電極が露出しにくい。これにより有機ＥＬ素子（副画素）がショートすることを防ぐことができる。
【００５６】
本発明の製造方法の第２の例は上記ステップに加え、中間層および有機ＥＬ層を形成するステップ、有機ＥＬ層上に電子注入層およびカソード電極を形成するステップを有していてもよい。また、カソード電極と有機ＥＬ層との間には電子注入層が形成されてもよい。
【００５７】
上述したように、本発明の製造方法の第１の例および第２の例はいずれも、絶縁性の無機膜（以下「無機絶縁膜」という）を形成するステップをさらに有していてもよい。無機絶縁膜は電気絶縁性であることはもちろんであるが、濡れ性が高いことも好ましい。無機絶縁膜の材料の例にはシリコンオキサイド（ＳｉＯ２）やシリコンナイトライド（Ｓｉ３Ｎ４）、シリコンオキシナイトライド（ＳｉＯＮ）などが含まれる。無機絶縁膜の厚さは１０ｎｍ〜２００ｎｍであることが好ましい。
【００５８】
無機絶縁膜はバンクからバンク開口部まではみ出していることが好ましい（図９参照）。好ましくは、無機絶縁膜はバンクからバンク開口部まで５〜１０μｍはみ出している。
【００５９】
図９Ａは上記第１の例における無機絶縁膜１０８の形状を示す。図９Ａに示されるようにアノード電極１０３の塗布方向下流の端と無機絶縁膜１０８との間には空隙１０７が設けられている。
【００６０】
図９Ｂは上記第２の例における無機絶縁膜１０８の形状を示す。図９Ｂに示されるように無機絶縁膜１０８はアノード電極１０３の縁を囲むように配置されてもよい。
【００６１】
無機絶縁膜により正孔注入層の材料液はバンク開口部全体に均一に塗布され、膜厚が均一な機能層を得ることができる。
【００６２】
また、上述のようにバンク表面はフッ素系ガスプラズマによってフッ素化されることがある。この場合、バンクだけでなくアノード電極表面にもフッ素が付着する場合がある。フッ素は濡れ性を下げる作用を有することから、フッ素が付着したアノード電極表面の濡れ性は低下し、アノード電極上に正孔注入層の材料液がさらに塗布されにくくなるという問題もあった。しかし、本発明のようにアノード電極の塗布方向下流の端とバンクとの間に空隙を設けたり、アノード電極の塗布方向下流の端部を絞りこむことで、たとえアノード電極上にフッ素が付着したとしても、アノード電極全体に正孔注入層の材料液が塗布され、アノード電極が露出することが防止される。
したがって、本発明は、バンク表面をフッ素系ガスプラズマによってフッ素化する場合に特に有効である。
【００６３】
２．本発明の有機ＥＬディスプレイパネルについて
本発明の有機ＥＬディスプレイパネルは、基板、アノード電極、カソード電極、ならびに両電極に挟まれた正孔注入層および有機ＥＬ層を有する有機ＥＬ素子を有する。本発明の有機ＥＬディスプレイパネルでは、このような有機ＥＬ素子が基板上にマトリクス状に配置され副画素として機能する。
【００６４】
基板には、アノード電極が形成されている。有機ＥＬディスプレイパネルがパッシブマトリクス型である場合、アノード電極はライン状に、複数本形成される。ライン状のアノード電極は、互いに平行であることが好ましい。有機ＥＬディスプレイパネルがアクティブマトリクス型である場合、アノード電極は基板上に副画素ごと独立して配置される。
【００６５】
正孔注入層はバンクによって規定されたバンク開口部ごとに独立してアノード電極上に配置される。
【００６６】
有機ＥＬ層は正孔注入層上に配置され、正孔注入層と有機ＥＬ層との間には中間層が配置されていてもよい。
【００６７】
本発明の有機ＥＬディスプレイパネルは、有機ＥＬ層上にカソード電極を有する。またカソード電極と有機ＥＬ層との間には電子注入層が配置されていてもよい。
【００６８】
カソード電極を形成した面にカバー材（封止材）を設けて有機ＥＬディスプレイパネルを封止してもよい。カバー材により水分や酸素の浸入が抑制される。
【００６９】
本発明に有機ＥＬディスプレイパネルに含まれる有機ＥＬ素子の構造は、上述した第１の例によって製造されるか第２の例によって製造されるかによって異なる。以下、本発明の有機ＥＬディスプレイパネルに含まれる有機ＥＬ素子の構造を、（Ａ）第１の例の製造方法によって製造された場合と、（Ｂ）第１の例の製造方法によって製造された場合とに分けて説明する。
【００７０】
（Ａ）第１の例の製造方法によって製造された場合
図５Ｅは、カソード電極および有機ＥＬ層を除去した、第１の例の製造方法によって製造された有機ＥＬディスプレイパネルに含まれる有機ＥＬ素子の平面図である。図１０は図５Ｅに示された有機ＥＬ素子の長軸に沿った断面図である。図１０に示されるようにアノード電極１０３の長軸の一方の端と、バンク１０６との間には空隙１０７が形成されている。空隙１０７にはアノード電極１０３の下地層が露出していることから、正孔注入層１０９はアノード電極１０３の下地層と接する。
【００７１】
（Ｂ）第２の例の製造方法によって製造された場合
図６Ｅはカソード電極および有機ＥＬ層を除去した、第２の例の製造方法によって製造された本発明の有機ＥＬディスプレイパネルに含まれる有機ＥＬ素子の平面図である。図６Ｅに示されるように、正孔注入層１０９の長軸の一方の（塗布方向下流の）端部は、正孔注入層１０９の長軸の他方の（塗布方向上流の）端部よりも絞り込まれる。
【００７２】
図６Ｃは図６Ｅの有機ＥＬ素子から正孔注入層を除去した有機ＥＬ素子の平面図である。図６Ｃに示されるように、アノード電極１０３の長軸の１の（塗布方向下流の）端部は、アノード電極１０３の長軸の他の（塗布方向上流の）端部よりも絞り込まれる。すなわち図６Ｃではアノード電極１０３は、アノード電極１０３の長軸の中点を通る短軸に関して非対称である。
【産業上の利用可能性】
【００７３】
本発明によって、ＰＥＤＯＴ−ＰＳＳを含む正孔注入層を副画素の開口部ごとに配置する場合であっても、開口部内のアノード電極の全体が正孔注入層に覆われる有機ＥＬディスプレイパネルが提供される。すなわち、本発明によって、各有機ＥＬ素子がショートすることが防止されることから、品質の高い有機ＥＬディスプレイパネルを提供することができる。また歩留まりも向上される。
【図面の簡単な説明】
【００７４】
【図１】従来の有機ＥＬディスプレイパネルを示す図。
【図２】従来の有機ＥＬディスプレイパネルの平面図。
【図３】正孔注入層の形成方法の１例を示す図。
【図４】本発明の有機ＥＬディスプレイパネルの製造方法を示す図。
【図５】本発明の有機ＥＬディスプレイパネルの製造方法の第１の例を示す図。
【図６】本発明の有機ＥＬディスプレイパネルの製造方法の第２の例を示す図。
【図７】本発明の有機ＥＬディスプレイパネルに含まれる副画素の平面図。
【図８】本発明の有機ＥＬディスプレイパネルに含まれる副画素の平面図。
【図９】絶縁性無機膜を有する副画素の平面図。
【図１０】本発明の有機ＥＬディスプレイパネルに含まれる有機ＥＬ素子の断面図。
【符号の説明】
【００７５】
１  基板
２  第１の電極層
３  第１のバンク
４  第２のバンク
５  正孔注入層
６  有機ＥＬ層
１０  開口部
２０  溝
３０  液入口
４０  液溜り部
１０１  基板
１０３  アノード電極
１０４  副画素
１０５  バンク開口部
１０６  バンク
１０７  空隙
１０８  無機絶縁膜
１０９  正孔注入層
２０１  ノズル
２０３  ノズルヘッド
【図１】
0004922244.tif 000002
【図２】
0004922244.tif 000003
【図３】
0004922244.tif 000004
【図４】
0004922244.tif 000005
【図５】
0004922244.tif 000006
【図６】
0004922244.tif 000007
【図７】
0004922244.tif 000008
【図８】
0004922244.tif 000009
【図９】
0004922244.tif 000010
【図１０】
0004922244.tif 000011